ПРОМЕЖУТОЧНЫЙ СЛОЙ ДЛЯ МНОГОСЛОЙНОГО СТЕКЛА, МНОГОСЛОЙНОЕ СТЕКЛО, СПОСОБ ИЗГОТОВЛЕНИЯ ГРАВИРОВАННОГО ВАЛИКА ДЛЯ ТИСНЕНИЯ И СПОСОБ ИЗГОТОВЛЕНИЯ ПРОМЕЖУТОЧНОГО СЛОЯ ДЛЯ МНОГОСЛОЙНОГО СТЕКЛА

1. Межслойная пленка для многослойного стекла, имеющая большое число углублений на обеих поверхностях,
причем указанные углубления, каждое, имеют форму канавки с непрерывным дном и регулярно размещены смежно и параллельно друг другу,
при этом межслойная пленка на поверхности с указанным большим числом углублений имеет глянцевитость выше 3%, измеряемую в соответствии со стандартом JIS Z 8741-1997, или степень мутности 87% или ниже, измеряемую в соответствии со стандартом JIS К 7105-1981.
2. Межслойная пленка для многослойного стекла по п.1,
в которой интервал Sm между указанными углублениями, каждое из которых имеет форму канавки с непрерывным дном, составляет 450 мкм или менее.
3. Межслойная пленка для многослойного стекла по п.2,
в которой интервал Sm между указанными углублениями, каждое из которых имеет форму канавки с непрерывным дном, составляет 350 мкм или менее.
4. Многослойное стекло, включающее:
пару стеклянных пластин; и
межслойную пленку для многослойного стекла по п.1, 2 или 3, размещенную между указанной парой стеклянных пластин.
5. Способ изготовления гравированного валика для тиснения, включающий:
стадию 1 изготовления гравированного валика для тиснения, в которой формируют выступы и углубления на металлическом валике струйной обработкой абразивным материалом;
стадию 2 изготовления гравированного валика для тиснения, в которой сошлифовывают часть каждого выступа на металлическом валике, снабженном выступами и углублениями, до участка плоской поверхности; и
стадию 3 изготовления гравированного валика для тиснения, в которой формируют выступы и углубления струйной обработкой абразивным материалом, более мелким, чем абразивный материал, использованный в стадии 1 изготовления гравированного валика для тиснения.
6. Способ изготовления гравированного валика для тиснения по п.5,
в котором абразивный материал, используемый в стадии 3 изготовления гравированного валика для тиснения, имеет диаметр зерен 150 мкм или менее при размере зерен в точке 3% (dv-3) в соответствии со стандартом JIS R6001 (1998), и диаметр зерен 11 мкм или более при размере зерен в точке 94% (dv-94) в соответствии со стандартом JIS R6001 (1998).
7. Способ изготовления межслойной пленки для многослойного стекла, включающий стадию, в которой
обеспечивают большое число углублений на по меньшей мере одной поверхности межслойной пленки для многослойного стекла способом гравированного валика для тиснения с использованием гравированного валика для тиснения, изготовленного способом изготовления по п.5 или 6.
8. Способ изготовления межслойной пленки для многослойного стекла по пп.1, 2 или 3, включающий стадию, в которой
создают большое число углублений на по меньшей мере одной поверхности межслойной пленки для многослойного стекла способом гравированного валика для тиснения с использованием гравированного валика для тиснения, изготовленного способом изготовления по п.5 или 6.
9. Способ изготовления межслойной пленки для многослойного стекла,
причем способ предназначен для формирования большого числа углублений на по меньшей мере одной поверхности межслойной пленки для многослойного стекла способом тиснения, в котором контролируют явления разрушения расплава, при этом способ включает стадии, в которых:
экструдируют полимерную композицию из фильеры с образованием межслойной пленки для многослойного стекла; и
охлаждают экструдированную межслойную пленку для многослойного стекла в баке с охлаждающей водой, причем расстояние между фильерой и баком с охлаждающей водой регулируют до 250 мм или короче при охлаждении.
10. Способ изготовления межслойной пленки для многослойного стекла по пп.1, 2 или 3,
причем способ предназначен для формирования большого числа углублений на по меньшей мере одной поверхности межслойной пленки для многослойного стекла способом тиснения, в котором контролируют явления разрушения расплава, при этом способ включает стадии, в которых:
экструдируют полимерную композицию из фильеры с образованием межслойной пленки для многослойного стекла; и
охлаждают экструдированную межслойную пленку для многослойного стекла в баке с охлаждающей водой, причем расстояние между фильерой и баком с охлаждающей водой регулируют до 250 мм или короче при охлаждении.